【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
自溶性ろう付け部材であって
アルミニウムろう付け合金のマトリクス内で粒子として分散される少なくとも一つの無機材料を含有する、不活性雰囲気中で溶射成形された複合材料を備えており、
前記少なくとも一つの無機材料が、熱により誘導される金属結合の形成を促進するためにろう付け中にフラックスを形成し、
前記少なくとも一つの無機材料の粒子が１ミクロン未満の粒子を含んでいる、自溶性ろう付け部材。
【請求項２】
前記少なくとも一つの無機材料の粒子が固形粒子である、請求項１に記載の自溶性ろう付け部材。
【請求項３】
前記少なくとも一つの無機材料の粒子がマクロ分離していない、請求項１または２に記載の自溶性ろう付け部材。
【請求項４】
酸素含有量が１０００質量ｐｐｍ以下である、請求項１乃至３のいずれか１項に記載の自溶性ろう付け部材。
【請求項５】
非微粒子状の微細構造を有する、請求項１乃至４のいずれか１項に記載の自溶性ろう付け部材。
【請求項６】
隣接する粒子間の粒子間隙間が１０ミクロン未満である、請求項１乃至５のいずれか１項に記載の自溶性ろう付け部材。
【請求項７】
隣接する粒子間の粒子間隙間が２０ミクロン未満である、請求項１乃至５のいずれか１項に記載の自溶性ろう付け部材。
【請求項８】
前記複合材料が１０質量％以下の無機材料含有量を有している、請求項１乃至７のいずれか１項に記載の自溶性ろう付け部材。
【請求項９】
前記部材が加工される、請求項１乃至８のいずれか１項に記載の自溶性ろう付け部材。
【請求項１０】
主要成分としてアルミニウムおよびシリコンを含有している、請求項１乃至９のいずれか１項に記載の自溶性ろう付け部材。
【請求項１１】
５〜１５質量％のシリコン含有量を有している、請求項１０に記載の自溶性ろう付け部材。
【請求項１２】
９〜１３質量％のシリコン含有量を有している、請求項１０に記載の自溶性ろう付け部材。
【請求項１３】
シリコン粒子を含有しており、該シリコン粒子が１０ミクロン未満の平均直径を有している、請求項１０乃至１２のいずれか１項に記載の自溶性ろう付け部材。
【請求項１４】
前記無機材料として、カリウム・アルミニウム・フルオライドフラックスが用いられるか、または、ろう付け中にカリウム・アルミニウム・フルオライドフラックスを形成する２つ以上の無機材料が用いられる、請求項１乃至１３のいずれか１項に記載の自溶性ろう付け部材。
【請求項１５】
前記無機材料として、カリウム・フルオロ・アルミネートフラックスが用いられるか、または、ろう付け中にカリウム・フルオロ・アルミネートフラックスを形成する２つ以上の無機材料が用いられる、請求項１乃至１３のいずれか１項に記載の自溶性ろう付け部材。
【請求項１６】
前記少なくとも一つの無機材料が、前記複合材料内に２００ミクロン以下のサイズの粒子を形成してなる、請求項１乃至１５のいずれか１項に記載の自溶性ろう付部材。
【請求項１７】
前記マトリクスの酸素含有量が３５０質量ｐｐｍ以下である、請求項１乃至１６のいずれか１項に記載の自溶性ろう付部材。
【請求項１８】
溶射成形されたビレットである、請求項１乃至１７のいずれか１項に記載の自溶性ろう付け部材。
【請求項１９】
インゴット、ビレットおよびスラブからなる群より選択される金属製品に取り付けられる請求項１乃至１８のいずれか１項に記載の少なくとも一つの自溶性ろう付部材を備えている、構成部材。
【請求項２０】
前記自溶性ろう付部材が前記金属製品上にロールボンディングされてなる、請求項１９に記載の構成部材。
【請求項２１】
金属製品上に溶射形成された請求項１乃至７のいずれか１項に記載の前記自溶性ろう付部材を備えている、構成部材。
【請求項２２】
前記構成部材が加工される、請求項１９乃至２１のいずれか１項に記載の構成部材。
【請求項２３】
前記構成部材が、熱交換器または静止熱交換器の中でろう付けすることにより接続される構成部材である、請求項１９乃至２２のいずれか１項に記載の構成部材。
【請求項２４】
前記構成部材が、熱交換器または静止熱交換器の中で適所にろう付けされるフィン、プレートまたはチューブである、請求項１９乃至２２のいずれか１項に記載の構成部材。
【請求項２５】
溶射形成によって自溶性ろう付け部材を造る方法であって、
アルミニウム合金を溶融するステップと、
不活性雰囲気中で溶融されたアルミニウム合金のストリームを発生させるステップと、
溶融されたアルミニウム合金のストリームを噴霧して、不活性雰囲気中でアルミニウム合金小滴のスプレーを形成するステップと、
前記ストリームまたは前記スプレーの中に少なくとも一つの無機材料を注入するステップと、
前記アルミニウム合金および前記少なくとも一つの無機材料を溶射成形により圧密化し、前記少なくとも一つの無機材料がアルミニウム合金のマトリクスの中に分散された複合部材を形成するステップとを有しており、
前記少なくとも一つの無機材料がろう付け中にフラックスを形成するように配置されている、方法。
【請求項２６】
前記少なくとも一つの無機材料を、溶解し、噴霧することにより溶射成形が成される、請求項２５に記載の方法。
【請求項２７】
前記少なくとも一つの無機材料が固形粒子として注入される、請求項２５に記載の方法。
【請求項２８】
前記少なくとも一つの無機材料の前記固形粒子が１０ミクロン以下の平均径を有している、請求項２７に記載の方法。
【請求項２９】
前記アルミニウム合金材料を噴霧して５０〜１５０ミクロンの範囲の平均直径を有した小滴とする、請求項２５乃至２８のいずれか１項に記載の方法。
【請求項３０】
前記少なくとも一つの無機材料が、前記アルミニウム合金よりも低い融点を有している、請求項２５乃至２９のいずれか１項に記載の方法。
【請求項３１】
前記少なくとも一つの無機材料が前記複合材料内に粒子を形成し、隣接する粒子間の粒子間隙間が、前記溶射成形された前記複合部材を形成する前記アルミニウム合金小滴の直径よりも小さい、請求項２５乃至３０のいずれか１項に記載の方法。
【請求項３２】
前記自溶性ろう付け部材の酸素含有量が、噴霧およびスプレーの前の、前記溶融されたアルミニウム合金および前記少なくとも一つの無機材料の酸素含有量の合計よりも５００質量ｐｐｍ以下で多い、請求項２５乃至３０のいずれか１項に記載の方法。
【請求項３３】
前記自溶性ろう付け部材が加工される、請求項２５乃至３２のいずれか１項に記載の方法。
【請求項３４】
前記アルミニウム合金から前記少なくとも一つの無機材料がマクロ分離するのを防ぐために、前記アルミニウム合金小滴からの熱抽出がスプレー中に調節される、請求項２５乃至３３のいずれか１項に記載の方法。
【請求項３５】
前記スプレーが収集プレートに衝突してビレットが形成され、
前記収集プレートから前記ビレットを取り外す工程をさらに有する、請求項２５乃至３４いずれか１項に記載の方法。
【請求項３６】
前記複合材料が、インゴット、ビレットおよびスラブからなる群より選択される金属製品のいずれかに取り付けられる、請求項２５乃至３５のいずれか１項に記載の方法。
【請求項３７】
前記複合材料が熱間ロールボンディングまたは冷間ロールボンディングにより前記金属製品上に取り付けられる、請求項３６に記載の方法。
【請求項３８】
前記複合材料が金属製品上に溶射成形により結合されるため、前記複合材料は、溶射成形による前記複合材料の圧密化中に前記金属製品に取り付けられる、請求項２５乃至３４のいずれか１項に記載の方法。
【請求項３９】
前記複合材料および前記金属製品が加工される、請求項３６乃至３８のいずれか１項に記載の方法。
【請求項４０】
ろう付け接合部を造る方法であって、
請求項１乃至１８のいずれか１項に記載の自溶性ろう付け部材または請求項１９乃至２４のいずれか１項に記載の前記構成部材の前記複合部材を他の金属部材または合金部材と直接接触させることと、
フラックスを追加することなく前記接合部を加熱することと、
を含んでいる、方法。
【請求項４１】
前記複合部材が造られた後であって、かつ前記他の金属構成部材または合金構成部材に接触させられる前に加工される、請求項４０に記載の方法。
【請求項４２】
ろう付け接合部を造る方法であって、
請求項２５乃至３５のいずれか１項に記載の方法を実行することと、
前記複合材料を他の金属部材または合金部材と直接接触させることと、
フラックスを追加することなく前記接合部を加熱することと、
を含んでいる、方法。
【請求項４３】
請求項１乃至１８のいずれか１項に記載の自溶性ろう付け部材を取り付ける、
または請求項１９乃至２４のいずれか１項に記載の構成部材の前記複合材料部材を、他の金属部材または合金部材と直接接触させることによって形成される、ろう付け接合部。
【請求項４４】
ろう付け接合部であって、
前記ろう付け接合部は、
請求項２５乃至３５のいずれか１項に記載の方法を実行し、
前記構成部材の前記複合部材を他の金属部材または合金部材と直接接触させ、
フラックスを追加することなく前記接合部を加熱することによって形成される、ろう付け接合部。
【請求項４５】
請求項４３又は４４に記載のろう付け接合部を備える製品。
【請求項４６】
熱交換器である請求項４５に記載の製品。